(57)【要約】【課題】  紙を軽量化することにより製紙用パルプを有効に活用して森林資源の使用を低減でき、特に軽量化が望まれる建築材料用紙として好ましく使用できる低密度紙を提供する。【解決手段】  セルロース繊維を主体とする有機繊維物質５０〜９０質量％とアタパルジャイト１０〜５０質量％とからなり、密度が０．３〜０．５ｇ／ｃｍ3 であることを特徴とする低密度紙。必要に応じて、無機繊維物質を有機繊維物質と併用してもよい。無機粉体を５〜４０質量％の範囲でさらに含有させることもできる。【選択図】    なし【特許請求の範囲】
【請求項１】
セルロース繊維を主体とする有機繊維物質５０〜９０質量％とアタパルジャイト１０〜５０質量％とからなり、密度が０．３〜０．５ｇ／ｃｍ3 であることを特徴とする低密度紙。
【請求項２】
セルロース繊維を主体とする有機繊維物質４５〜８９．５質量％と無機繊維物質０．５〜５質量％とアタパルジャイト１０〜５０質量％とからなり、密度が０．３〜０．５ｇ／ｃｍ3 であることを特徴とする低密度紙。
【請求項３】
セルロース繊維を主体とする有機繊維物質５０〜８５質量％とアタパルジャイト１０〜４５質量％と、炭酸カルシウム、水酸化アルミニウム、タルク、カオリン、クレーおよび酸化チタンからなる群から選ばれる１種または２種以上の無機粉体５〜４０質量％とからなり、密度が０．３〜０．５ｇ／ｃｍ3 であることを特徴とする低密度紙。
【請求項４】
前記アタパルジャイトの平均粒子径が１〜４０μｍであることを特徴とする請求項１〜３のいずれか１項に記載の低密度紙。
【請求項５】
前記無機粉体の平均粒子径が１〜４０μｍであることを特徴とする請求項３に記載の低密度紙。
【請求項６】
前記アタパルジャイトは、繊維径が０．０１〜０．１μｍ、繊維長が１〜８μｍの微細繊維が集合した粒子状粉体であることを特徴とする請求項１〜４のいずれか１項に記載の低密度紙。
【請求項７】
高分子樹脂を塗布または含浸したことを特徴とする請求項１〜６のいずれか１項に記載の低密度紙。
【請求項８】
坪量が５５〜１００ｇ／ｍ2 であることを特徴とする請求項１〜７のいずれか１項に記載の低密度紙。
【発明の詳細な説明】
【技術分野】
【０００１】
本発明は、アタパルジャイトを含有する低密度紙に関するものである。かような低密度紙は、軽量化が望まれる建築材料用紙として特に好ましく利用することができる。
【背景技術】
【０００２】
低密度紙とは、紙の厚さを維持した上で軽量化した嵩高な紙のことである。従来の低密度紙としては発泡紙や嵩高剤添加紙等が知られている。発泡紙は、湿式あるいは乾式による抄紙法により発泡剤を紙に内添、含有させて製造される。発泡剤としては、低沸点炭化水素ガスを高分子樹脂からなる殻の内部に内包させたマイクロカプセルが使用されている。この発泡紙に１３０℃程度の熱を加えると、発泡剤に内包された低沸点炭化水素ガスが膨張することによって紙の厚みが増す。このような原理によって得られる発泡紙は、微視的には紙の平面方向や厚さ方向に均一に発泡剤が存在していないため、発泡した後の紙の表面は凸凹になりやすい。また発泡剤は紙の原料として使うには高価である。
【０００３】
一方、嵩高剤添加紙は、抄紙に際して嵩高剤を添加して製造される。嵩高剤の作用により、パルプ繊維同士の結合が阻害されてパルプ繊維間が疎になるため、低密度の紙となる。しかしながらこの嵩高剤添加紙は、パルプ繊維間の結合力が弱まるため紙の強度が低下する欠点を有するとともに、満足すべき程度の低密度紙にはならない。
【０００４】
また、アタパルジャイトはケイ酸マグネシウムからなる粘土鉱物の一つであり、微細な繊維で構成された繊維状鉱物である。このアタパルジャイトの用途としては、悪臭の吸着性能に優れるため足から出る悪臭を吸着する吸着剤として使用したり、水分散系における粘着性や乾燥固着性を有するため銀等の抗菌剤を担持させる担体として使用することが知られている。アタパルジャイトを紙に含有させたものとしては、例えば特許文献１に非アスベストのガスケット紙が開示されている。このガスケット紙は、アラミド繊維パルプ、高分子結合剤、無機ケイ酸塩および無機結合剤を含んでなり、無機ケイ酸塩としてアタパルジャイトを使用することによって、温度臨界用途における応力保持や応力緩和性能を向上させることを目的としたものである。しかしながら、この特許文献１には、アタパルジャイトを含有させることにより低密度紙が得られることについては、全く言及されていない。
【０００５】
特許文献２には、アスベストを含有しない高強力で寸法安定性に優れた無機質紙が開示されている。この無機質紙は、自己凝集能力を有する無機粉末、パルプ状物、ゴムラテックスおよび熱水溶解性高分子粉末で構成される凝集体と、無機繊維状物あるいは無機鱗片状物と、ポリビニルアルコール系繊維状バインダー溶解物と、親水性有機繊維状物とからなっており、自己凝集能力を有する無機粉末としてアタパルジャイトを使用できることが記載されている。しかしながら、特許文献２は無機粉末を主体とする無機質紙を得ることを目的とするものであり、例えばアタパルジャイトを使用した実施例１の無機質紙は緊度（密度）０．６７５を有しており、低密度紙とはいえないものである。
【０００６】
さらに特許文献３には、抄紙時の填料の歩留と炉水性が向上できる中性抄紙方法が開示されている。この方法は、填料を含むｐＨ６〜９．５のパルプスラリーに、(a)カチオン性基を有するアクリルアミド系ポリマー、(b)複鎖型構造を有する鉱物質、(c)カルボキシメチルセルロース・ナトリウム塩の３つの成分を(a)、(b)、(c)の順に添加した後、抄紙、乾燥することからなるものであり、(b)成分の鉱物質としてアタパルジャイトが使用できることが記載されている。特許文献３におけるアタパルジャイトは、有機物に対して大きい吸着性を示すものとして使用されており、アタパルジャイトがカルボキシメチルセルロースを吸着して生成されるアタパルジャイト−カルボキシメチルセルロースのコンプレックスが、(a)成分で一次凝集したパルプや填料のフロックを更に強く架橋することにより、填料の歩留や炉水性が向上すると推論している。しかしながら特許文献３には、得られた紙の密度の関する記載はなく、アタパルジャイトの使用により低密度紙が得られることについては全く言及されていない。
【０００７】
【特許文献１】特表２０００−５１３０５３号公報
【特許文献２】特開昭６０−２４６９００号公報
【特許文献３】特開平１−１３２８９７号公報
【発明の開示】
【発明が解決しようとする課題】
【０００８】
建築材料に用いられる建築材料用紙は、工程紙、表面紙、表面化粧の裏打ち紙などに分類されるが、ほとんどの場合において建築材料用紙単独で用いられることはなく、実際にはアルミニウムなどの金属や発泡させた樹脂といった他の素材と組み合わせて加工されたものが建築材料として使用されている。
また建築材料を施工する作業は重労働であり、多大な人員と時間が必要とされる。なぜならば、建築材料は一般的に難燃性が必要とされるため無機物質を含むことが多く、その結果、重量も重くなる。したがって、作業の効率化や工期の短縮を達成するためにも、建築材料の軽量化は避けて通れない問題である。
【０００９】
また紙の軽量化においても、森林という天然資源から製造される製紙用パルプを有効に活用することは、環境保護気運の高まりや二酸化炭素の排出削減が叫ばれる中、重要な課題となっている。このような背景で、紙が軽量化されれば、森林資源の使用が低減でき、出来た製品の単位面積当たりの嵩量をより多量に運搬することができる。このような理由からも建築材料用紙に低密度紙が求められている。
【課題を解決するための手段】
【００１０】
本発明者等は上述した課題を解決するべく鋭意検討した結果、セルロース繊維を主体とする有機繊維物質に所定量のアタパルジャイトを含有させた紙が、満足すべき低密度紙となることを見出し、本発明を完成させたものである。
【００１１】
すなわち本発明の請求項１に係る発明は、セルロース繊維を主体とする有機繊維物質５０〜９０質量％とアタパルジャイト１０〜５０質量％とからなり、密度が０．３〜０．５ｇ／ｃｍ3 であることを特徴とする低密度紙である。
【００１２】
本発明の請求項２に係る発明は、セルロース繊維を主体とする有機繊維物質４５〜８９．５質量％と無機繊維物質０．５〜５質量％とアタパルジャイト１０〜５０質量％とからなり、密度が０．３〜０．５ｇ／ｃｍ3 であることを特徴とする低密度紙である。
【００１３】
本発明の請求項３に係る発明は、セルロース繊維を主体とする有機繊維物質５０〜８５質量％とアタパルジャイト１０〜４５質量％と、炭酸カルシウム、水酸化アルミニウム、タルク、カオリン、クレーおよび酸化チタンからなる群から選ばれる１種または２種以上の無機粉体５〜４０質量％とからなり、密度が０．３〜０．５ｇ／ｃｍ3 であることを特徴とする低密度紙である。
【００１４】
請求項４に係る発明は、請求項１〜３のいずれか１項の低密度紙において、前記アタパルジャイトの平均粒子径が１〜４０μｍであることを特徴とするものである。
【００１５】
請求項５に係る発明は、請求項１〜４のいずれか１項の低密度紙において、前記無機粉体の平均粒子径が１μｍ〜４０μmであることを特徴とするものである。
【００１６】
請求項６に係る発明は、請求項１〜４のいずれか１項の低密度紙において、前記アタパルジャイトは、繊維径が０．０１〜０．１μｍ、繊維長が１〜８μｍの微細繊維が集合した粒子状粉体であることを特徴とするものである。
【００１７】
請求項７に係る発明は、請求項１〜６のいずれか１項の低密度紙において、高分子樹脂を塗布または含浸したことを特徴とするものである。
【００１８】
請求項８に係る発明は、請求項１〜７のいずれか１項に記載の低密度紙において、坪量が５５〜１００ｇ／ｍ2 であることを特徴とするものである。
【発明の効果】
【００１９】
本発明によれば、アタパルジャイトを紙に含有させることによって低密度な紙とすることができる。特にこの低密度紙を建築材料用紙として使用することにより建築材料の軽量化を図ることができる。またアタパルジャイトは無機物質であることから、難燃性を損なうことなく好適に用いることができる。
【００２０】
この低密度紙に無機繊維物質をさらに含有させることにより、紙の湿潤時の寸法安定性を向上させるとともに、紙に適度な剛性を付与することができる。
また、この低密度紙に無機粉体をさらに含有させることにより、紙に難燃性を付与することができる。
この低密度紙に高分子樹脂を塗布または含浸させることにより、紙力を増強させ、無機粉体の脱落を防止し、さらには紙の加工に際して接着性を向上させることができる。
【発明を実施するための最良の形態】
【００２１】
本発明の低密度紙は、基本的にはセルロース繊維を主体とする有機繊維物質５０〜９０質量％とアタパルジャイト１０〜５０質量％からなる。（なお、以下の説明において単に“％"と記載した場合は、特に断りのない限り“質量％"を意味するものとする。）アタパルジャイトの含有量が１０％未満であると、紙の密度を低下させる効果はほとんど得られず、５０％を超えると、紙の低密度化には寄与するが、含有量の増加と共に紙の強度が低下し、加工強度を必要とされる建築材料用紙には適さなくなる。
【００２２】
また本発明の低密度紙の密度は０．３〜０．５ｇ／ｃｍ3 とする。密度が０．３ｇ／ｃｍ3 より低い場合、紙やこれを用いた建築材料用紙は軽量化されることになるが、紙の表面が脆くなり紙が傷つきやすくなり、ひいては建築材料として用いた場合にも傷がつきやすくなる。また壁紙用の裏打ち紙とした場合にも、密度が低くなりすぎて壁紙の施工のために塗る糊の蒸散が早くなり、オープンタイムがかせげなくなる。一方、密度が０．５ｇ／ｃｍ3 より高くなると、パルプ主体の紙と比較して密度の低下がほとんどなく、低密度紙としての軽量化が図れなくなる。
【００２３】
本発明で使用されるアタパルジャイトは粘土鉱物の一つであり、アメリカ、インド、ロシア、オーストラリア、中国等で産出されている。アタパルジャイトは別名パリゴルスカイトと呼ばれることもあり、組成式Ｍｇ5 Ｓｉ2 Ｏ2 (ＯＨ)2 (ＯＨ2 )4 ・４Ｈ2 Ｏで表されるケイ酸マグネシウムからなる微細な繊維で構成された繊維状鉱物であり、微細繊維が集束して塊の形状を成しているものが多い。アタパルジャイトは、天然に産出されたるものと合成されたものとがあるが、本発明ではいずれも使用できる。また本発明においては、繊維径が０．０１〜０．１μｍ、繊維長が１〜８μｍの微細繊維が集合した粒子状粉体で、その平均粒子径が１〜４０μｍであるアタパルジャイトが好ましく使用できる。
【００２４】
本発明で使用されるセルロース繊維を主体とする有機繊維物質としては、セルロース繊維のみを使用してもよいが、セルロース繊維以外にもポリビニルアルコール繊維、ポリエチレン繊維、ポリエステル繊維等の合成繊維も適宜必要に応じてセルロース繊維に混合して使用することができる。ただしセルロース繊維は安価であることからこれを主体として用いることが望ましい。
【００２５】
セルロース繊維としては、例えば針葉樹クラフトパルプ（ＮＫＰ）、広葉樹クラフトパルプ（ＬＫＰ）、針葉樹サルファイトパルプ（ＮＳＰ）、広葉樹サルファイトパルプ（ＬＳＰ）、サーモメカニカルパルプ（ＴＭＰ）、砕木パルプ（ＧＰ）等の木材パルプ、さらにはリンターパルプ等が挙げられ、これらの中から１種または２種以上を適宜選択混合して使用できる。
【００２６】
合成繊維であるポリビニルアルコール繊維やポリエチレン繊維は、熱により溶融して各々の繊維同士や他の配合物などと接着しやすくなる特性があり、このことから本発明の低密度紙に耐水性を高めたり紙力を増強させる効果がある。ポリエステル繊維は、水による寸法安定性に優れることから、本発明の低密度紙にポリエステル繊維を含有させることによって、水や湿気による低密度紙の伸び縮みを抑えることができる。
【００２７】
本発明の低密度紙には、ガラス繊維、ロックウール繊維、アルミナ繊維、シリカ繊維等の無機化合物からなる無機繊維物質の１種または２種以上を適宜選択し有機繊維物質と混合して使用してもよい。無機繊維物質と有機繊維物質とを併用する場合には、有機繊維物質を４５〜８９．５％、無機繊維物質を０．５〜５％として両者の合計量が５０〜９０％となるように配合する。無機繊維物質を併用することによって、紙の湿潤時の寸法変化を小さくでき、剛性も付与することができる。
【００２８】
本発明の低密度紙には、炭酸カルシウム、水酸化アルミニウム、タルク、カオリン、クレーおよび酸化チタンからなる群から選ばれる１種または２種以上の無機粉体を５〜４０％の範囲で含有させることにより、低密度紙の難燃性を高めることができる。無機粉体の平均粒子径は１〜４０μｍのものが好ましく使用できる。平均粒子径が１μｍ未満の無機粉体を抄造時に含有させると、粒径が細かすぎるため粒子の歩留まり率が低下し、無機粉体が無駄になるだけでなく、排水中の懸濁濃度の上昇による排水の汚れが生じるので好ましくない。一方、平均粒子径が４０μｍを超えると、その粒径が大きいために紙の表面が粗くなるとともに、紙表面から脱落しやすくなるので好ましくない。なお、無機粉体を含有させる場合には、有機繊維物質を５０〜８５％、アタパルジャイトを１０〜４５％の範囲で含有させる。
【００２９】
本発明の低密度紙を製造するに際しては、セルロース繊維を主体とする有機繊維物質とアタパルジャイトを含む混合スラリーに、カチオン性高分子化合物からなる紙力増強剤、カチオン性、アニオン性、両性高分子化合物からなる歩留まり向上剤等の従来から慣用されている抄紙用薬剤を適宜添加し、通常の湿式抄紙法によって抄紙することができる。使用する抄紙機は円網、短網、長網、バーチフォーマー、ロトフォーマー、ハイドロフォーマーなどいずれでもよく、乾燥機はヤンキー型、多筒型、スルー型のいずれでもよい。
【００３０】
カチオン性高分子化合物からなる紙力増強剤は、そのイオン性から歩留まり向上剤としても効果があり、例えばカチオン化澱粉、カチオン変性ポリアクリルアミド樹脂、ポリエチレンイミン樹脂、ポリアミドエピクロルヒドリン樹脂、カチオン変性グアーガム、カチオン性ポリビニルアルコール等が使用できる。また、アニオン性高分子化合物からなる歩留まり向上剤としては、ポリアクリルアミド樹脂、ポリメタクリルアミド、酸化澱粉等が使用でき、両性高分子化合物からなる歩留まり向上剤としては、ポリアクリルアミド系樹脂、ポリエチレンオキサイド等が使用できる。
【００３１】
低密度紙に水性の印刷を施す場合にインクが紙に浸透しないようにするため、低密度紙の抄造時に内添および／または外添サイズ剤を添加することが好ましい。サイズ剤としては、硫酸バンド等の酸性サイズ剤や、アルキルケテンダイマー、アクリル系、アルケニル無水コハク酸、スチレン系などの内添および／または外添サイズ剤を適宜選択して使用することができる。
【００３２】
このようにして得られた本発明の低密度紙には、必要に応じてその片面又は両面に高分子樹脂を塗布あるいは含浸することにより、低密度紙の紙力増強、無機粉体の脱落防止、紙加工時の接着性の向上を図ることができる。高分子樹脂としては、澱粉、ＰＶＡ、スチレン−ブタジエンラテックス、スチレン−アクリルエマルジョン、塩化ビニル−アクリルエマルジョン、ポリアクリルエマルジョン等が挙げられ、これらの中から１種または２種以上を適宜選択混合して使用することができる。低密度紙の難燃性をより一層向上させる目的で、スルファミン酸グアニジン、リン酸グアニジン、スルファミン酸アンモニウム、縮合リン酸アルキルエステル誘導体、リン酸アンモニウム等の難燃剤の１種または２種以上を適宜混合して上記高分子樹脂中に配合させてもよい。高分子樹脂を低密度紙に塗布あるいは含浸する方法は特に限定されないが、例えば通常用いられるサイズプレスコーター、ロールコーター、ブレードコーター、バーコーター、エアーナイフコーター等の装置をオンマシン或いはオフマシンで用いることができる。
【実施例】
【００３３】
以下に本発明の実施例および比較例について記述するが、本発明はこれらの実施例に限定されるものではない。
【００３４】
〔実施例１〕
針葉樹晒クラフトパルプ（ＮＢＫＰ）を常法によりフリーネス４９０ｍＬ．Ｃ．Ｓ．Ｆ．まで叩解したパルプからなる有機繊維物質８９．０質量部、および平均粒子径が２２μｍであるアタパルジャイト１１．０質量部を混合して水懸濁液とした。この水懸濁液に、湿潤紙力増強剤としてカチオン系高分子化合物で歩留まり助剤としても機能するポリアミドエピクロルヒドリン樹脂（日本ＰＭＣ（株）製：商品名  ＷＳ−５７０）を０．１質量部、サイズ剤としてアルキルケテンダイマー系サイズ剤（荒川化学（株）製）を０．３質量部、カチオン系歩留まり助剤としてテツフロック（日鉄鉱業（株）製：商品名  ＰＫＦ９０２）を０．０１質量部添加混合し、試験用手抄き角型シートマシーンを用いて抄紙した。この抄紙したシートを、１２０〜１３０℃に設定したドラム型乾燥機を用いて乾燥し、坪量６５．４ｇ／ｍ2 の紙を得た。
【００３５】
〔実施例２〕
実施例１と同じパルプからなる有機繊維物質７８．０質量部、および実施例１と同じアタパルジャイト２２．０質量部を混合して水懸濁液とした以外は実施例１と同様にして、坪量６５．９ｇ／ｍ2 の紙を得た。
【００３６】
〔実施例３〕
実施例１と同じパルプからなる有機繊維物質６８．０質量部、および実施例１と同じアタパルジャイト３２．０質量部を混合して水懸濁液とした以外は実施例１と同様にして、坪量６４．６ｇ／ｍ2 の紙を得た。
【００３７】
〔実施例４〕
実施例１と同じパルプからなる有機繊維物質５７．０質量部、および実施例１と同じアタパルジャイト４３．０質量部を混合して水懸濁液とした以外は実施例１と同様にして、坪量６５．２ｇ／ｍ2 の紙を得た。
【００３８】
〔実施例５〕
実施例１と同じパルプからなる有機繊維物質５７．０質量部、および実施例１と同じアタパルジャイト４３．０質量部を混合して水懸濁液とした以外は実施例１と同様にして、坪量８０．５ｇ／ｍ2 の紙を得た。
【００３９】
〔実施例６〕
実施例１と同じパルプからなる有機繊維物質５７．０質量部、および実施例１と同じアタパルジャイト３３．０質量部、および炭酸カルシウム（奥多摩工業（株）製：商品名ＴＰ１２１、２次粒子の平均粒子径１．８μｍ）１１．０質量部を混合して水懸濁液とした以外は実施例１と同様にして、坪量８１．３ｇ／ｍ2 の紙を得た。
【００４０】
〔実施例７〕
実施例１と同じパルプからなる有機繊維物質５７．０質量部、および実施例１と同じアタパルジャイト２２．０質量部、および実施例６と同じ炭酸カルシウム２２．０質量部を混合して水懸濁液とした以外は実施例１と同様にして、坪量８３．２ｇ／ｍ2 の紙を得た。
【００４１】
〔実施例８〕
実施例１と同じパルプからなる有機繊維物質５７．０質量部、および実施例１と同じアタパルジャイト１１．０質量部、および実施例６と同じ炭酸カルシウム３３．０質量部を混合して水懸濁液とした以外は実施例１と同様にして、坪量８２．０ｇ／ｍ2 の紙を得た。
【００４２】
〔実施例９〕
実施例１と同じパルプからなる有機繊維物質５７．０質量部、および実施例１と同じアタパルジャイト２２．０質量部、および水酸化アルミニウム（昭和電工（株）製：商品名Ｈ−３２、平均粒子径８μｍ）２２．０質量部を混合して水懸濁液とした以外は実施例１と同様にして、坪量７９．９ｇ／ｍ2 の紙を得た。
【００４３】
〔実施例１０〕
実施例１と同じパルプ６７．０質量部とポリエステル繊維（クラレ（株）製：２デニール、カット長５．０ｍｍ）１．０質量部とからなる有機繊維物質６８．０質量部、実施例１と同じアタパルジャイト３２．０質量部を混合して水懸濁液とした以外は実施例１と同様にして、坪量７４．２ｇ／ｍ2 の紙を得た。
【００４４】
〔実施例１１〕
実施例１と同じパルプ５６．３質量部とガラス繊維（日本電気硝子（株）製：直径６μｍ、繊維長３．０ｍｍ）０．７質量部とからなる繊維物質５７．０質量部、および実施例１と同じアタパルジャイト４３．０質量部を混合して水懸濁液とした以外は実施例１と同様にして、坪量７０．６ｇ／ｍ2 の紙を得た。
【００４５】
〔比較例１〕
実施例１と同じパルプからなる有機繊維物質１００．０質量部を混合して水懸濁液とした以外は実施例１と同様にして、坪量６５．５ｇ／ｍ2 の紙を得た。
【００４６】
〔比較例２〕
実施例１と同じパルプからなる有機繊維物質５７．０質量部、および実施例６と同じ炭酸カルシウム４３．０質量部を混合して水懸濁液とした以外は実施例１と同様にして、坪量６６．５ｇ／ｍ2 の 紙を得た。
【００４７】
〔比較例３〕
実施例１と同じパルプからなる有機繊維物質９５．０質量部、および実施例１と同じアタパルジャイト５．０質量部を混合して水懸濁液とした以外は実施例１と同様にして、坪量６５．１ｇ／ｍ2 の紙を得た。
【００４８】
〔比較例４〕
実施例１と同じパルプからなる有機繊維物質２５．０質量部、および実施例９と同じ水酸化アルミニウム７５．０質量部を混合して水懸濁液とした以外は実施例１と同様にして、坪量１４２．３ｇ／ｍ2 の紙を得た。
【００４９】
実施例１〜１１、比較例１〜４で得られた紙について、絶乾紙中に含まれる無機繊維物質（ガラス繊維）、アタパルジャイト、炭酸カルシウム、水酸化アルミニウムの配合量を蛍光Ｘ線により求めた。結果を表１に示す。
【００５０】
【表１】
2005097755.tif 000002
【００５１】
ＪＩＳ Ｐ８１１８「紙及び板紙−厚さ及び密度の試験方法」に準じて、厚さを測定し密度を算出した。結果を表２に示す。
【００５２】
【表２】
2005097755.tif 000003
【００５３】
以上の結果からわかるように、所定量範囲のアタパルジャイトを含有する実施例１〜１１の本発明の低密度紙は、所望範囲の低密度を備えている。
一方、アタパルジャイトが５％を下回る比較例３の紙は密度が０．５ｇ／ｍ2 を上回り、比較例１のパルプ１００％配合紙とその密度差はほとんどなくなってしまう。さらに、炭酸カルシウムや水酸化アルミニウムといった無機粉体をそれぞれ４１．０％および７０．３％と所定量範囲を超えて含有する比較例２および比較例４の紙は、難燃性という点では建築材料としては適しているが、所望範囲の低密度の紙は得られない。